ПРИСАДОЧНАЯ КОМПОЗИЦИЯ, ПРИГОДНАЯ ДЛЯ ПРИДАНИЯ АНТИСТАТИЧЕСКИХ КАЧЕСТВ НЕЖИВОМУ ОРГАНИЧЕСКОМУ МАТЕРИАЛУ И УЛУЧШЕНИЯ ЕГО ЭЛЕКТРОПРОВОДНОСТИ

1. Присадочная композиция, пригодная для придания антистатических качеств неживому органическому материалу и для улучшения его электропроводности, в основном состоящая из
(A) 1-50 мас.% сополимера олефина и диоксида серы,
(B) 1-50 мас.% соединения, содержащего один или несколько основных атомов азота, которое включает в себя, по меньшей мере, один длинноцепочечный линейный или разветвленный углеродный остаток, по меньшей мере, с 4 атомами углерода или эквивалентный ему структурный элемент, обеспечивающий растворимость компонента (В) в неживом органическом материале, и представляет собой сополимер α-олефина и имида малеиновой кислоты, по меньшей мере, с одним основным атомом азота,
(C) 0,1-30 мас.% маслорастворимой кислоты,
(D) 1-80 мас.% высококипящего органического растворителя, который состоит из одного или нескольких сортов молекул, причем 80 мас.% этих сортов молекул при нормальном давлении характеризуются точкой кипения более 150°С,
причем сумма всех компонентов составляет 100 мас.%
2. Присадочная композиция по п.1, в основном состоящая из
(A) 10-30 мас.% компонента (А),
(B) 10-30 мас.% компонента (В),
(C) 2-15 мас.% компонента (С),
(D) 40-78 мас.% компонента (D).
3. Присадочная композиция по п.1, в которой компонент (А) представляет собой сополимер диоксида серы с одним или несколькими линейными или разветвленными 1-олефинами с 2-24 атомами углерода.
n
4. Присадочная композиция по п.1, в которой компонент (А) имеет среднечисленную молекулярную массу M, составляющую от 2000 до 1000000.
5. Присадочная композиция по п.1, в которой компонент (А) содержит менее 15 мол.% олефина, не прореагировавшего при сополимеризации с диоксидом серы.
6. Присадочная композиция по п.1, в которой компонент (В) получают радикальной полимеризацией одного или нескольких линейных или разветвленных α-олефинов с 6-50 атомами углерода с ангидридом малеиновой кислоты и последующей реакцией с одним или несколькими алифатическими полиаминами.
w
7. Присадочная композиция по п.1, в которой компонент (В) обладает средневесовой молекулярной массой M в 500-50000.
8. Присадочная композиция по п.1, в которой компонент (С) представляет собой органическую сульфоновую кислоту, имеющую нециклический углеводородный остаток с 6-40 атомами углерода.
9. Присадочная композиция по п.1, в которой компонент (D), по меньшей мере, на 80 мас.% состоит из высококипящего ароматического углеводорода с 9-30 атомами углерода или смеси таких высококипящих ароматических углеводородов.
10. Присадочная композиция по п.9, в которой компонент (D) представляет собой смесь высококипящих ароматических углеводородов с 9-20 атомами углерода.
11. Способ получения присадочной композиции по одному из пп.1-10, отличающийся тем, что сначала в присутствии, по меньшей мере, части высококипящего органического растворителя (D) смешивают друг с другом компоненты (А) и (С) с образованием гомогенной смеси, а затем вводят компонент (В).
12. Применение присадочной композиции по одному из пп.1-10 для придания антистатических качеств неживому органическому материалу и улучшения его электрической проводимости, а также для воспрепятствования формированию электростатического заряда при химических и физических процессах.
13. Применение по п.12 для придания антистатических свойств косметическим препаратам, лекарственным рецептурам, фоторегистрирующим материалам, лакокрасочным материалам, пластмассам, воскам, растворителям, продуктам переработки минеральных масел и различному топливу и для улучшения электропроводности этих материалов.
14. Имеющий антистатическое оснащение неживой органический материал с улучшенной электропроводностью, который выбирают из группы, включающей в себя косметические препараты, лекарственные рецептуры, фоторегистрирующие материалы, лакокрасочные материалы, пластмассы, воски, растворители, продукты переработки минеральных масел и различное топливо, и который содержит 0,01-2000 мас.-м.д. присадочной композиции по пп.1-10.
15. Способ получения сополимеров олефина и диоксида серы, содержащих менее 15 мол.% олефина, не прореагировавшего при сополимеризации с диоксидом серы, отличающийся тем, что диоксид серы применяют, по меньшей мере, в 1,4-кратном молярном избытке, а полимеризацию проводят в высококипящем инертном органическом растворителе, который состоит из одного или нескольких сортов молекул, причем, по меньшей мере, 50 мас.% этих сортов молекул имеют более 8 атомов углерода, или тем, что диоксид серы применяют, по меньшей мере, в 1,1-кратном молярном избытке, а полимеризацию проводят на первом этапе в течение 0,5-5 ч при 30-38°С и при собственном давлении системы, а затем на втором этапе - в течение 1-5 ч при 20-29°С, также при собственном давлении системы.